(57)【要約】  本発明のオープンリール（１）は、リール（３０）と、リール（３０）に巻かれた紐状の蛍光体含有樹脂（２０）とを備える。
2014171268.tif 000002
【特許請求の範囲】
【請求項１】
リールと、
前記リールに巻かれた紐状の蛍光体含有樹脂とを備えることを特徴とするオープンリール。
【請求項２】
前記蛍光体含有樹脂は、少なくとも蛍光体を熱可塑性樹脂に分散させたものであり、
前記熱可塑性樹脂は、所定の架橋温度未満の温度において熱可塑性を有し、前記架橋温度以上の温度で不可逆的に硬化することを特徴とする請求項１に記載のオープンリール。
【請求項３】
前記架橋温度は、１２０℃以上１７０℃以下であることを特徴とする請求項２に記載のオープンリール。
【請求項４】
前記熱可塑性樹脂は、ベンゼン、トルエンおよびキシレンから成る溶剤を含有していることを特徴とする請求項２または３に記載のオープンリール。
【請求項５】
前記蛍光体含有樹脂は、当該蛍光体含有樹脂の軸線方向に沿って、蛍光体含有量が互いに異なる部分を有していることを特徴とする請求項１から４のいずれか一項に記載のオープンリール。
【請求項６】
蛍光体含有量が同一または異なる２つ以上の前記蛍光体含有樹脂が、１つの前記リールに巻かれていることを特徴とする請求項１から４のいずれか一項に記載のオープンリール。
【発明の詳細な説明】
【技術分野】
【０００１】
本発明は、紐状の蛍光体含有樹脂を保管・運搬するオープンリールに関するものである。
【背景技術】
【０００２】
従来、ＬＥＤチップと、ＬＥＤチップの発光で励起して蛍光を放出する蛍光体とを用いた発光デバイスでは、ＬＥＤチップは封止樹脂によって封止されており、この封止樹脂中に蛍光体が分散されている。【０００３】
ここで、ＬＥＤチップの封止に用いられるミクロン単位の蛍光体は、水分等の付着および吸着、並びに、飛散等を防ぐために、厳重に保管する必要があった。そのため、従来、保管瓶または保管袋等に蛍光体を封入し、さらに防湿箱に入れて保管・運搬されていた。【０００４】
このような蛍光体を含む封止樹脂に関して、特許文献１には、蛍光体を分散させた蛍光体含有封止樹脂をシート状に成形することが提案されている。特許文献１によれば、蛍光体を樹脂に分散させた状態で保管・運搬することが可能となるため、蛍光体を保管箱または保管瓶等で厳重に保管等する必要がなくなるという利点がある。
【先行技術文献】
【特許文献】
【０００５】
【特許文献１】日本国公開特許公報「特開２０１１-１３８８３１号公報（２０１１年０７月１４日公開）」
【発明の概要】
【発明が解決しようとする課題】
【０００６】
しかしながら、特許文献１のシート状の蛍光体含有封止樹脂では外寸が大きくなるため、携帯性が低く、持ち運びが困難であるという課題がある。【０００７】
本発明は、上記従来の課題に鑑みてなされたものであって、その目的は、蛍光体含有樹脂の取り扱い性を向上させたオープンリールを提供することにある。
【課題を解決するための手段】
【０００８】
上記の課題を解決するために、本発明の一態様に係るオープンリールは、リールと前記リールに巻かれた紐状の蛍光体含有樹脂とを備えることを特徴とする。
【発明の効果】
【０００９】
本発明の一態様によれば、蛍光体含有樹脂の取り扱い性を向上させたオープンリールを提供することができるという効果を奏する。
【図面の簡単な説明】
【００１０】
【図１】図１は、実施形態１に係るオープンリールの外観構成を示す斜視図である。
【図２】図２は、図１に示される紐状の蛍光体含有樹脂に含まれるシリコーン樹脂の粘度特性を概念的に示すグラフである。
【図３】図３の（ａ）〜図３の（ｄ）は、図１に示される紐状の蛍光体含有樹脂の形成方法の一例を示す概略図である。
【図４】図４は、紐状の蛍光体含有樹脂をリールに巻き付ける方法の一例を示す概略図である。
【図５】図５は、図１に示される紐状の蛍光体含有樹脂を用いて製造された発光デバイスの外観構成を示す斜視図である。
【図６】図６の（ａ）〜図６の（ｄ）は、図５に示される発光デバイスの製造工程のうち、キャビティ内に発光素子を実装する工程を示す概略図である。
【図７】図７の（ａ）〜図７の（ｄ）は、図５に示される発光デバイスの製造工程のうち、紐状の蛍光体含有樹脂で発光素子を封止する工程を示す概略図である。
【図８】図８は、図５に示される発光デバイスの製造工程のうち、多連キャビティ回路基板を分割する工程を示す概略図である。
【図９】図９の（ａ）は、図１に示されるオープンリールの変形例を示す斜視図であり、図９の（ｂ）は、その上面透視図である。
【図１０】図１０の（ａ）〜図１０の（ｄ）は、実施形態２に係る紐状の蛍光体含有樹脂をシート状に加工する成形方法を示す概略図である。
【図１１】図１１の（ａ）および図１１の（ｂ）は、図１０の（ｄ）に示されるシート状の蛍光体含有樹脂を用いた発光デバイスの製造方法を示す断面図である。
【図１２】図１２は、実施形態３に係るオープンリールの外観構成を示す斜視図である。
【図１３】図１３の（ａ）〜図１３の（ｄ）は、図１２に示される紐状の蛍光体含有樹脂の形成方法の一例を示す概略図である。
【図１４】図１４は、図１３に示される可塑剤の添加の有無による、シリコーン樹脂の粘度および弾性率の変化を示す表である。
【発明を実施するための形態】
【００１１】
〔実施形態１〕
本発明に係るオープンリールに関する実施の一形態について、図１〜図９に基づいて説明すれば以下のとおりである。本実施形態に係るオープンリールは、発光デバイスに搭載されるＬＥＤチップ等の発光素子を封止するために用いられるものである。
【００１２】
＜オープンリール１の構成＞
まず、図１および図２を参照して、本実施形態に係るオープンリール１の構成について説明する。
【００１３】
図１は、本実施形態に係るオープンリール１の外観構成を示す斜視図である。図１に示すように、オープンリール１は、蛍光体含有樹脂２０と、リール３０とを備えている。
【００１４】
（紐状の蛍光体含有樹脂２０）
紐状の蛍光体含有樹脂２０は、発光デバイスに搭載される発光素子を封止するものである。具体的には、紐状の蛍光体含有樹脂２０は、波長変換物質である蛍光体を均一に分散させた熱可塑性樹脂を紐状に成形したものである。
【００１５】
蛍光体としては、たとえば、酸窒化物系蛍光体（サイアロン蛍光体等）またはＩＩＩ−Ｖ族化合物半導体ナノ粒子蛍光体（インジュウムリン：ＩｎＰ等）またはＹＡＧ蛍光体を用いることができる。ただし、蛍光体は、上述のものに限定されず、窒化物蛍光体など、その他の蛍光体（ＫＳＦ蛍光体またはＫＴＦ蛍光体など）であっても良い。
【００１６】
なお、本実施形態では、波長変換物質として蛍光体を用いているが、他の波長変換物質を用いても良い。波長変換物質は、発光素子から照射された光の波長を変換して異なる波長の光を放出する機能を有するものであれば良い。
【００１７】
また、この蛍光体を分散させる熱可塑性樹脂としては、発光素子の封止に用いることができるものでれば特に限定されないが、所定の架橋温度未満の温度において熱可塑性を有し、該架橋温度以上の温度で不可逆的に硬化する特性を有するものが好ましい。
【００１８】
本実施形態では、熱可塑性樹脂として上記の特性を有するシリコーン樹脂を用いている。シリコーン樹脂には１次架橋が形成されており、ＢＴＸ（benzene・toluene・xylene）等で溶剤希釈された半硬化材の溶剤量を適宜減圧して除去することで得られたものである。このシリコーン樹脂は、後述する所定の２次架橋温度（架橋温度）未満の温度において熱可塑性を有し、該２次架橋温度以上の温度で不可逆的に硬化する特性を有している。
【００１９】
図２は、図１に示される紐状の蛍光体含有樹脂２０に含まれるシリコーン樹脂の粘度特性を概念的に示すグラフである。図２に示すように、このシリコーン樹脂は、室温Ｔ０（約２５℃）における粘度が粘度Ｖ０である（図中Ｐ０を参照）。粘度Ｖ０は、紐状の蛍光体含有樹脂２０の形状が維持可能な粘度である。
【００２０】
室温Ｔ０から、シリコーン樹脂が２次架橋を形成する２次架橋温度Ｔ１（約１２５℃）近くまでシリコーン樹脂を加熱した場合、シリコーン樹脂の粘度は低下し、２次架橋温度Ｔ１直前における粘度は粘度Ｖ１となる（図中Ｐ１を参照）。粘度Ｖ１は、シリコーン樹脂が流動可能に溶融した粘度である。
【００２１】
この室温Ｔ０から２次架橋温度Ｔ１未満の温度領域におけるシリコーン樹脂の変化は、熱可逆的な変化である。そのため、２次架橋温度Ｔ１近傍から室温Ｔ０まで温度を低下させた場合、シリコーン樹脂の粘度は高くなり、室温Ｔ０において元の粘度Ｖ０に戻る。したがって、室温Ｔ０から２次架橋温度Ｔ１未満の温度領域において温度を変化させることで、シリコーン樹脂の粘度を、粘度Ｖ０から粘度Ｖ１の間で繰り返し調整することができる。
【００２２】
一方、シリコーン樹脂を２次架橋温度Ｔ１以上で加熱した場合、シリコーン樹脂に２次架橋が形成され硬化する。なお、硬化後のシリコーン樹脂の粘度は実質的に定義することはできないが、仮に硬化後のシリコーン樹脂の粘度を粘度Ｖ２と概念的に定義した場合、シリコーン樹脂の粘度は粘度Ｖ１から粘度Ｖ２まで上昇する（図中Ｐ２を参照）。粘度Ｖ２は、シリコーン樹脂が２次架橋を形成したときの２次架橋温度Ｔ１における粘度を概念的に定義したものである。
【００２３】
２次架橋後のシリコーン樹脂に対して、２次架橋温度Ｔ１から温度を上昇または低下させた場合、２次架橋温度Ｔ１における粘度および弾性率等の物性に変化が起こるが（高分子特性）、２次架橋前のシリコーン樹脂に比べて、粘度および弾性率は相対的に高くなる（図中のＰ３では、便宜上、粘度Ｖ２を維持するものとして記載している）。
【００２４】
なお、２次架橋とは、たとえば合成時とは異なる反応触媒による架橋反応等により、さらに硬化が進行することを指し、上述のように温度によって可逆的な粘性変化が生じない状態をいう。
【００２５】
紐状の蛍光体含有樹脂２０には、発光デバイスの必要な光学的特性に応じて、種々の蛍光体が含まれて、蛍光体の濃度（含有率）が調整されるが、このシリコーン樹脂を用いれば、２次架橋前の状態であればその粘度を繰り返し調整することができる。そのため、後述するように、蛍光体の分散状態が均一な紐状の蛍光体含有樹脂２０を得ることができる。
【００２６】
この紐状の蛍光体含有樹脂２０に含まれるシリコーン樹脂には、たとえば、Ｄｏｗ Ｃｏｒｎｉｎｇ社の商品名「ＴＸ−２５０６シリーズ」を好適に用いることができる。
【００２７】
紐状の蛍光体含有樹脂２０によれば、蛍光体をシリコーン樹脂に分散させた状態で保管
できるため、粉末状蛍光体および液状樹脂を個別に保管していた従来の取り扱いの煩雑さを解消することができる。
【００２８】
（リール３０）
リール３０は、紐状の蛍光体含有樹脂２０を巻き付けるためのものである。リール３０は、コア部と、該コア部の両端に、互いに平行に設けられた２つのフランジ部とにより構成されている。紐状の蛍光体含有樹脂２０は、リール３０のコア部に巻かれている。このリール３０は、金属または樹脂等の各種の材料から成る。
【００２９】
このように、オープンリール１では、紐状の蛍光体含有樹脂２０がリール３０に巻かれていることにより、該紐状の蛍光体含有樹脂２０を小さく纏めて保管することができる。そのため、蛍光体含有樹脂２０の携帯性を高めて容易に持ち運ぶことができる。
【００３０】
また、オープンリール１では、リール３０に巻かれた紐状の蛍光体含有樹脂２０を所望の長さに切断することにより、必要な分量の蛍光体含有樹脂２０を容易に得ることができる。
【００３１】
なお、蛍光体含有樹脂２０を紐状とすることで、蛍光体含有樹脂２０の引っ張り強度が増す。そのため、紐状の蛍光体含有樹脂２０が千切れ難くなり、リール３０に容易に巻き付けることができる。
【００３２】
また、紐状の蛍光体含有樹脂２０の直径は、適宜選択可能である。たとえば、紐状の蛍光体含有樹脂２０の使用態様等に応じて、紐状の蛍光体含有樹脂２０の直径を、数百μｍ〜数十ｍｍ程度とすることができる。
【００３３】
＜オープンリール１の製造方法＞
次に、図３および図４を参照して、オープンリール１の製造方法について説明する。
【００３４】
図３の（ａ）〜図３の（ｄ）は、図１に示される紐状の蛍光体含有樹脂２０の形成方法の一例を示す概略図である。図３の（ａ）に示すように、まず、１次架橋が形成されたシリコーン樹脂２１の粉末と蛍光体２２の粉末とを、混合状態が均一になるまでドライミキシングして粉末混合物２４を得る。
【００３５】
次に、図３の（ｂ）に示すように、粉末混合物２４を二軸スクリュー押出装置３７に投入して、２次架橋温度Ｔ１未満で加熱溶融しつつ混練する。
【００３６】
二軸スクリュー押出装置３７は、平行に設けられた２つのスクリュー３７ａをシリンダー内に備えており、この２つのスクリュー３７ａがそれぞれ逆方向に回転することにより、加熱によってシリコーン樹脂２１を溶融しつつ、粉末混合物２４を混練することができる。
【００３７】
この加熱と混練とにより、図３の（ｃ）に示すように、粉末混合物２４は、溶融したシリコーン樹脂２１に蛍光体２２が均一に分散された混練物２５となる。この混練物２５を、二軸スクリュー押出装置３７の排出口３７ｂから紐状に押し出すことにより、図３の（ｄ）に示すように、蛍光体２２がシリコーン樹脂２１に均一に分散された紐状の蛍光体含有樹脂２０を形成することができる。そして、この紐状の蛍光体含有樹脂２０を、リール３０のコア部に巻き付けることにより、オープンリール１を製造することができる。
【００３８】
図４は、紐状の蛍光体含有樹脂２０をリール３０に巻き付ける方法の一例を示す概略図である。図４に示すように、二軸スクリュー押出装置３７の排出口３７ｂから押し出され
た紐状の蛍光体含有樹脂２０をリール３０で直接巻き取っても良い。この場合、リール３０はモーターなどを用いた回転駆動手段により、図中の矢印の方向に回転可能に設けられる。
【００３９】
このとき、リール３０が単位時間当たりに巻き取る紐状の蛍光体含有樹脂２０の長さ（量）が、排出口３７ｂから単位時間当たりに押し出される紐状の蛍光体含有樹脂２０の長さ（量）と同等、または、それよりも若干短くなるように、リール３０の回転速度を制御することが好ましい。或いは、排出口３７ｂから単位時間当たりに押し出される紐状の蛍光体含有樹脂２０の長さ（量）が、リール３０が単位時間当たりに巻き取る紐状の蛍光体含有樹脂２０の長さ（量）と同等、または、それよりも若干長くなるように、スクリュー３７ａの回転速度を制御することが好ましい。これにより、紐状の蛍光体含有樹脂２０が千切れることを抑制しつつ、紐状の蛍光体含有樹脂２０をリール３０によって自動的に巻き取ることができる。
【００４０】
このようにして製造されたオープンリール１によれば、紐状の蛍光体含有樹脂２０を同じ長さに切断することで、蛍光体含有量の等しい複数の蛍光体含有樹脂２０を容易に得ることができる。そのため、これらの蛍光体含有樹脂２０を用いて各発光素子を封止することにより、発光デバイス間の蛍光体含有量を均等化して、色度のばらつきを低減することができる。
【００４１】
また、蛍光体含有樹脂２０を紐状とすることにより、たとえば、バルク状の場合に比べて、加熱時のシリコーン樹脂２１の溶融効率を向上させることができる。
そのため、蛍光体２２を沈降させないように２次架橋温度Ｔ１未満で紐状の蛍光体含有樹脂２０を加熱溶融することで、蛍光体２２をシリコーン樹脂２１に均一に分散させた状態を維持したまま、紐状の蛍光体含有樹脂２０を所望の形状に容易に加工することができる。
【００４２】
なお、本実施形態では、２つのスクリュー３７ａを備えた二軸スクリュー押出装置３７を用いたが、二軸スクリュー押出装置３７に代えて、１つのスクリュー３７ａを備えた一軸スクリュー押出装置を用いても良い。或いは、二軸スクリュー押出装置３７に代えて、３つ以上のスクリュー３７ａを備えた多軸スクリュー押出装置を用いても良い。これにより、粉末混合物２４の混練効率、および混練物２５の押し出し効率を向上させることができる。これらの押出装置の排出口３７ｂの数、寸法および形状は特に限定されず、必要に応じて適宜変更可能である。これにより、形成される紐状の蛍光体含有樹脂２０の直径等を容易に変更することができる。たとえば、押出装置の排出口３７ｂの直径は、形成する紐状の蛍光体含有樹脂２０の太さ（直径）に応じて数百μｍ〜数十ｍｍ程度にすることができる。
【００４３】
また、本実施形態では、二軸スクリュー押出装置３７を用いて紐状の蛍光体含有樹脂２０を形成したが、その他の方法によって紐状の蛍光体含有樹脂２０を形成しても良い。
【００４４】
＜発光デバイスの製造方法＞
次に、図５〜図８を参照して、紐状の蛍光体含有樹脂２０を用いた発光デバイスの製造方法について説明する。
【００４５】
図５は、紐状の蛍光体含有樹脂２０を用いて製造された発光デバイス４０の外観構成を示す斜視図である。図５に示すように、発光デバイス４０は、一辺が１ｍｍ程度の直方体状のＭＩＤ（Ｍｏｌｄｅｄ Ｉｎｔｅｒｃｏｎｎｅｃｔｉｏｎ Ｄｅｖｉｃｅ、射出立体配線成形基板）である回路基板１１に、上方に向かって開口する矩形のキャビティ１２が形成されている。換言すると、キャビティ１２は、回路基板１１の上面に形成された凹部で
ある。このキャビティ１２内には、ＬＥＤチップ等の発光素子１３が実装されている。
【００４６】
発光素子１３の下面は、キャビティ１２の底部に設けられたマウント用配線パターン１４上に、導電性接着剤１５によって接続されている（ダイボンディング）。
【００４７】
また、発光素子１３の上面は、キャビティ１２の底部に設けられた接続用配線パターン１６と、金線等によって構成された導電線１７により接続されている（ワイヤーボンディング）。
【００４８】
そして、この回路基板１１のキャビティ１２内は、蛍光体含有樹脂２０によって封止されている。
【００４９】
なお、回路基板１１のキャビティ１２の内面は、リフレクター機能を有していても良い。これにより、発光デバイス４０における光の利用効率を向上させることができる。また、発光素子１３を回路基板１１に実装する方法は特に限定されず、ワイヤーボンディング法に代えて、たとえば、フリップチップ法等によって発光素子１３を回路基板１１に実装しても良い。
【００５０】
図６の（ａ）〜図６の（ｄ）は、図５に示される発光デバイス４０の製造工程のうち、キャビティ１２内に発光素子１３を実装する工程を示す概略図である。
【００５１】
発光デバイス４０の製造には、多数のキャビティ１２が縦方向および横方向にマトリクス状に形成された多連キャビティ回路基板１０が使用される。この多連キャビティ回路基板１０を使用することで、多数の発光デバイス４０を同時に製造することができる。多連キャビティ回路基板１０は、たとえば、厚さが１ｍｍであり、各キャビティ１２の深さは０．６ｍｍである。
【００５２】
まず、図６の（ａ）に示すように、各キャビティ１２の底部に、マウント用配線パターン１４および接続用配線パターン１６をそれぞれ並べて設ける。
【００５３】
次に、図６の（ｂ）に示すように、各キャビティ１２の底部に設けたマウント用配線パターン１４上に、導電性接着剤１５を塗布する。
【００５４】
次に、図６の（ｃ）に示すように、マウント用配線パターン１４上に塗布された導電性接着剤１５上に発光素子１３をダイボンディングする。そして、図６の（ｄ）に示すように、発光素子１３の上面と、キャビティ１２の底部に設けた接続用配線パターン１６とを、金線等によって構成された導電線１７によってワイヤーボンディングする。
【００５５】
このようにして、多連キャビティ回路基板１０の各キャビティ１２内に、発光素子１３をダイボンディングおよびワイヤーボンディングにより実装した後、各キャビティ１２内を蛍光体含有樹脂２０で封止する。
【００５６】
図７の（ａ）〜図７の（ｄ）は、図５に示される発光デバイス４０の製造工程のうち、紐状の蛍光体含有樹脂２０で発光素子１３を封止する工程を示す概略図である。
【００５７】
図７の（ａ）に示すように、ヒータープレート３１上に発光素子１３が実装された多連キャビティ回路基板１０を載置し、各キャビティ１２内に、同じ長さに切断された蛍光体含有樹脂２０を配置する。同じ長さに切断された蛍光体含有樹脂２０は蛍光体含有量がほぼ等しいため、これらの蛍光体含有樹脂２０を用いて各発光素子１３を封止することにより、発光デバイス４０間の蛍光体含有量を均等化して、色度のばらつきを低減することが
できる。
【００５８】
各キャビティ１２に蛍光体含有樹脂２０が配置された後、図７の（ｂ）に示すように、ヒータープレート３１によって２次架橋温度Ｔ１（たとえば、１２５℃）で加熱し、蛍光体含有樹脂２０を溶融する。
【００５９】
これにより、図７の（ｃ）に示すように、キャビティ１２内が蛍光体含有樹脂２０に満たされ、シリコーン樹脂２１の一部が２次架橋を形成して硬化が始まる。このとき、キャビティ１２内の蛍光体含有樹脂２０は、ヒータープレート３１によりキャビティ１２の底部側から硬化する。そのため、蛍光体含有樹脂２０の硬化収縮による応力を蛍光体含有樹脂２０の上部、すなわち、キャビティ１２の開口部側に分布させることができるため、クラック等の発生を抑制して、発光デバイス４０の信頼性を向上させることができる。
【００６０】
そして、多連キャビティ回路基板１０をオーブン等で２次架橋温度Ｔ１以上（たとえば、１２５℃以上１７０℃以下）に加熱することにより、シリコーン樹脂２１を完全に硬化させる。その後、多連キャビティ回路基板１０をオーブン等から取り出して、室温Ｔ０まで温度を低下させる。
【００６１】
図８は、図５に示される発光デバイス４０の製造工程のうち、多連キャビティ回路基板１０を分割する工程を示す概略図である。図８に示すように、各キャビティ１２に実装された発光素子１３が２次架橋を形成した蛍光体含有樹脂２０によって封止されると、多連キャビティ回路基板１０を、１つのキャビティ１２毎に分割する。これにより、蛍光体含有量が均一な複数の発光デバイス４０を同時に製造することができる。
【００６２】
このようにして製造された発光デバイス４０間の色度分布範囲は、マクアダム楕円２−ステップの色度管理基準を満たすことができる。マクアダム楕円とは、特定の中心色に対する識別変動の標準偏差をｘｙ色度図に表したものであり、人の目では色度のばらつきが識別できないレベルを実現することができる。
【００６３】
このように、紐状の蛍光体含有樹脂２０を用いて発光素子１３を封止することにより、発光デバイス４０間の蛍光体含有量を均等化して、色度のばらつき（色度分布の範囲）を低減することができる。
【００６４】
なお、本実施形態では、多連キャビティ回路基板１０に実装された各発光素子１３を紐状の蛍光体含有樹脂２０を用いて封止しているが、本発明はこれに限定されない。たとえば、分割後の回路基板１１に実装された発光素子１３を紐状の蛍光体含有樹脂２０を用いて個々に封止しても良い。
【００６５】
＜実施形態１の効果＞
以上のように、本実施形態に係るオープンリール１は、リール３０と、リール３０に巻かれた紐状の蛍光体含有樹脂２０とを備えている。
【００６６】
オープンリール１では、紐状の蛍光体含有樹脂２０がリール３０に巻かれていることにより、該紐状の蛍光体含有樹脂２０を小さく纏めて保管することができる。そのため、蛍光体含有樹脂２０の携帯性を高めて容易に持ち運ぶことができる。
【００６７】
また、オープンリール１では、リール３０に巻かれた紐状の蛍光体含有樹脂２０を所望の長さに切断することにより、必要な分量の蛍光体含有樹脂２０を容易に得ることができる。
【００６８】
したがって、オープンリール１によれば、蛍光体含有樹脂２０の取り扱い性を向上させることができる。
【００６９】
さらに、オープンリール１では、紐状の蛍光体含有樹脂２０を同じ長さに切断することで、蛍光体含有量の等しい複数の蛍光体含有樹脂２０を容易に得ることができる。そのため、これらの蛍光体含有樹脂２０を用いて各発光素子１３を封止することにより、発光デバイス４０間の蛍光体含有量を均等化して、色度のばらつきを低減することができる。
【００７０】
したがって、本実施形態によれば、蛍光体含有樹脂２０の取り扱い性を向上させ、且つ、発光デバイス４０間の蛍光体含有量を均等化して、色度のばらつきを低減することができるオープンリール１を実現することができる。
【００７１】
なお、紐状の蛍光体含有樹脂２０は、当該蛍光体含有樹脂２０の軸線方向に沿って、蛍光体含有量が互いに異なる部分を有していても良い。これにより、紐状の蛍光体含有樹脂２０のうち、蛍光体含有量が異なる部分を用いて各発光素子１３を封止することで、たとえば、一方を昼白色に、他方を電球色にするなど、発光特性の異なる発光デバイス４０を製造することができる。或いは、紐状の蛍光体含有樹脂２０は、当該蛍光体含有樹脂２０の軸線方向に沿って、チクソ性が互いに異なる部分を有していても良い。
【００７２】
また、蛍光体含有量が同一または異なる２つ以上の紐状の蛍光体含有樹脂２０が、リール３０に巻かれていても良い。これにより、複数の紐状の蛍光体含有樹脂２０を１つのリール３０に纏めて保管することができるため、複数の蛍光体含有樹脂２０の保管・運搬等を容易に行うことができる。
【００７３】
＜変形例＞
本実施形態では、紐状の蛍光体含有樹脂２０に含まれる蛍光体２２を１種類としたが、発光色、粒径または比重等が異なる２種類以上の蛍光体２２を用いても良い。たとえば、赤色発光蛍光体および緑色発光蛍光体の組み合わせを含む紐状の蛍光体含有樹脂２０を形成し、青色の発光素子１３を封止しても良い。また、青色発光蛍光体および黄色発光蛍光体の組み合わせを含む紐状の蛍光体含有樹脂２０を形成し、青紫色の発光素子１３を封止しても良い。
【００７４】
この場合であっても、１次架橋が形成されたシリコーン樹脂２１の粉末と２種類以上の蛍光体２２の粉末とを、混合状態が均一になるまでドライミキシングして粉末混合物２４を得る。
【００７５】
その後、粉末混合物２４を二軸スクリュー押出装置３７に投入して、２次架橋温度Ｔ１未満で加熱溶融しつつ混練する。
【００７６】
この加熱と混練とにより、粉末混合物２４は、溶融したシリコーン樹脂２１に２種類以上の蛍光体２２が均一に分散された混練物２５となる。この混練物２５を二軸スクリュー押出装置３７の排出口３７ｂから紐状に押し出すことにより、２種類以上の蛍光体２２がシリコーン樹脂２１に均一に分散された紐状の蛍光体含有樹脂２０を形成することができる。
【００７７】
図９の（ａ）は、図１に示されるオープンリール１の変形例を示す斜視図であり、図９の（ｂ）は、その上面透視図である。図９の（ａ）および図９の（ｂ）に示すように、リール３０の幅を変更することにより、たとえば、一巻方式のオープンリール１ａを構成することも可能である。この場合、リール３０のコア部の長さ（すなわち、フランジ部の間隔）を、紐状の蛍光体含有樹脂２０の直径よりも若干大きくなるように調整すれば良い。
一巻方式にすることにより、紐状の蛍光体含有樹脂２０の絡みを防止することができるとともに、紐状の蛍光体含有樹脂２０の残量管理が容易となる。
【００７８】
〔実施形態２〕
本発明に係るオープンリールに関する他の実施の一形態について、図１０および図１１に基づいて説明すれば以下のとおりである。なお、説明の便宜上、上述した実施形態にて説明した図面と同じ機能を有する部材については、同じ符号を付記し、その説明を省略する。
【００７９】
本実施形態は、紐状の蛍光体含有樹脂２０を他の形状に加工したものを用いて発光素子１３を封止する点において、上述した実施形態と異なっている。
【００８０】
＜シート状の蛍光体含有樹脂２０の成形方法＞
まず、図１０を参照して、紐状の蛍光体含有樹脂２０を、シート状に加工する成形方法について説明する。
【００８１】
図１０の（ａ）〜図１０の（ｄ）は、紐状の蛍光体含有樹脂２０をシート状に加工する成形方法を示す概略図である。以下では、ヒートプレスにより、紐状の蛍光体含有樹脂２０をシート状に加工する成形方法について説明する。
【００８２】
まず、図１０の（ａ）に示すように、紐状の蛍光体含有樹脂２０をヒータープレート３１に配置する。そして、図１０の（ｂ）に示すように、紐状の蛍光体含有樹脂２０を２次架橋温度Ｔ１未満で加熱溶融して、蛍光体２２を沈降させない程度にシリコーン樹脂２１の粘度を低下させる。
【００８３】
次に、図１０の（ｃ）に示すように、２次架橋温度Ｔ１未満で加熱された加圧プレート３９によって蛍光体含有樹脂２０を加圧する。このとき、ヒータープレート３１と加圧プレート３９との間に配置されたスペーサ３８によって、蛍光体含有樹脂２０の厚みが調整される。そして、蛍光体含有樹脂２０の温度を室温Ｔ０まで低下させることにより、図１０の（ｄ）に示すように、蛍光体２２が均一に分散されたシート状の蛍光体含有樹脂２０を得ることができる。
【００８４】
このように、紐状の蛍光体含有樹脂２０は、加熱時のシリコーン樹脂２１の溶融効率が高く、蛍光体２２を沈降させないように２次架橋温度Ｔ１未満で紐状の蛍光体含有樹脂２０を加熱溶融することで、蛍光体２２をシリコーン樹脂２１に均一に分散させた状態を維持したまま、紐状の蛍光体含有樹脂２０を所望の形状に容易に加工することができる。
【００８５】
なお、本実施形態では、ヒートプレスにより、紐状の蛍光体含有樹脂２０をシート状に加工する成形方法について説明したが、Ｔ−ダイ法等その他の方法を用いて、紐状の蛍光体含有樹脂２０をシート状に加工しても良い。
【００８６】
＜発光デバイス４１の製造方法＞
次に、図１１を参照して、シート状の蛍光体含有樹脂２０を用いた発光デバイス４１の製造方法について説明する。
【００８７】
図１１の（ａ）および図１１の（ｂ）は、図１０の（ｄ）に示されるシート状の蛍光体含有樹脂２０を用いた発光デバイス４１の製造方法を示す断面図である。発光デバイス４１の製造には、平坦な表面を有する平面回路基板１０ａが使用され、この平面回路基板１０ａの平坦な表面に発光素子１３が縦方向および横方向にマトリクス状に実装されている。このような平面回路基板１０ａを使用することで、多数の発光デバイス４１を同時に製
造することができる。
【００８８】
図１１の（ａ）に示すように、ヒータープレート３１上に、複数の発光素子１３がマトリクス状に実装された平面回路基板１０ａと、シート状の蛍光体含有樹脂２０とをこの順で積層する。そして、ヒータープレート３１によって平面回路基板１０ａを加熱することにより、シート状の蛍光体含有樹脂２０を、２次架橋温度Ｔ１未満で加熱溶融する。そして、蛍光体含有樹脂２０に含まれている蛍光体２２を沈降させない程度にシリコーン樹脂２１の粘度を低下させるとともに、２次架橋温度Ｔ１未満で加熱された加圧プレート３９によってシート状の蛍光体含有樹脂２０を平面回路基板１０ａの方向に加圧する。これにより、シート状の蛍光体含有樹脂２０を、発光素子１３の上面および側面に密着させることができる。
【００８９】
次に、この状態で、ヒータープレート３１によってシート状の蛍光体含有樹脂２０を２次架橋温度Ｔ１で加熱することにより、シリコーン樹脂２１に２次架橋が形成させて硬化させる。さらに、平面回路基板１０ａをオーブン等で２次架橋温度Ｔ１以上の温度で加熱することで、シリコーン樹脂２１を完全に硬化させた後、平面回路基板１０ａを取り出して、室温Ｔ０まで温度を低下させる。
【００９０】
そして、図１１の（ｂ）に示すように、平面回路基板１０ａを、１つの発光素子１３毎にそれぞれ分割することにより、蛍光体含有量が均等化された複数の発光デバイス４１を製造することができる。
【００９１】
なお、シート状の蛍光体含有樹脂２０を用いて発光素子１３を封止する本実施形態の方法（シート法）は、複数の発光デバイスが連なった分割前の発光デバイスにおける各発光素子１３の封止に適用される。一方、紐状の蛍光体含有樹脂２０を用いて発光素子１３を封止する実施形態１の方法は、分割前の発光デバイスにおける各発光素子１３の封止のみならず、個々に分割された発光デバイスにおける各発光素子１３の封止にも適用可能である。
【００９２】
＜実施形態２の効果＞
以上のように、紐状の蛍光体含有樹脂２０によれば、たとえば、バルク状のものに比べて、加熱時のシリコーン樹脂２１の溶融効率を向上させることができる。そのため、用途に応じたて所望の形状に加工することが容易となる。そのため、紐状の蛍光体含有樹脂２０をシート状に加工し、このシート状の蛍光体含有樹脂２０を用いて発光素子１３を封止することにより、発光デバイス４１間の蛍光体含有量を均等化することができる。
【００９３】
それゆえ、本実施形態によれば、発光デバイス４１間の蛍光体含有量を均等化して、色度のばらつきを低減することができる。
【００９４】
なお、本実施形態では、紐状の蛍光体含有樹脂２０をシート状に加工したが、粒状その他の所望の形状に紐状の蛍光体含有樹脂２０を加工しても良い。
【００９５】
〔実施形態３〕
本発明に係るオープンリールに関する他の実施の一形態について、図１２〜図１４に基づいて説明すれば以下のとおりである。なお、説明の便宜上、上述した実施形態にて説明した図面と同じ機能を有する部材については、同じ符号を付記し、その説明を省略する。
【００９６】
本実施形態は、紐状の蛍光体含有樹脂の形成過程において可塑剤を添加する点において、上述した実施形態と異なっている。
【００９７】
＜オープンリール１０１の構成＞
まず、図１２を参照して、本実施形態に係るオープンリール１０１の構成について説明する。
【００９８】
図１２は、本実施形態に係るオープンリール１０１の外観構成を示す斜視図である。図１２に示すように、オープンリール１０１は、紐状の蛍光体含有樹脂１２０と、リール３０とを備えている。
【００９９】
（紐状の蛍光体含有樹脂１２０）
紐状の蛍光体含有樹脂１２０は、発光デバイスに搭載される発光素子１３を封止するものである。具体的には、紐状の蛍光体含有樹脂１２０は、波長変換物質である蛍光体２２を均一に分散させたシリコーン樹脂２１を紐状に成形したものである。この紐状の蛍光体含有樹脂１２０には、後述するように、その形成工程において、２次架橋後のシリコーン樹脂２１の弾性率を低下させる可塑剤が添加されている。
【０１００】
＜紐状の蛍光体含有樹脂１２０の形成方法＞
次に、図１３を参照して、紐状の蛍光体含有樹脂１２０の形成方法についてして説明する。
【０１０１】
図１３の（ａ）〜図１３の（ｄ）は、図１２に示される紐状の蛍光体含有樹脂１２０の形成方法の一例を示す概略図である。
【０１０２】
図１３の（ａ）に示すように、まず、１次架橋が形成されたシリコーン樹脂２１の粉末と蛍光体２２の粉末とを、混合状態が均一になるまでドライミキシングして粉末混合物２４を得る。
【０１０３】
次に、図１３の（ｂ）に示すように、粉末混合物２４に、２次架橋後のシリコーン樹脂２１の弾性率を低下させる（副次的に粘度を低下させる）可塑剤２３を添加する。なお、可塑剤２３の詳細については後述する。そして、可塑剤２３を添加した粉末混合物２４を二軸スクリュー押出装置３７に投入して、２次架橋温度Ｔ１未満で加熱溶融しつつ混練する。
【０１０４】
この加熱と混練により、図１３の（ｃ）に示すように、粉末混合物２４は、溶融したシリコーン樹脂２１に蛍光体２２が均一に分散された混練物１２５となる。この混練物１２５を、二軸スクリュー押出装置３７の排出口３７ｂから紐状に押し出すことにより、図１３の（ｄ）に示すように、蛍光体２２がシリコーン樹脂２１に均一に分散された紐状の蛍光体含有樹脂１２０を形成することができる。
【０１０５】
＜可塑剤２３の詳細＞
次に、図１４を参照して、紐状の蛍光体含有樹脂１２０の形成工程において添加される可塑剤２３の詳細について説明する。
【０１０６】
１次架橋されたシリコーン樹脂２１は、室温Ｔ０において比較的高い粘度を有しており、加熱による溶融性が低く、また、タック（付着）性および濡れ性も低い。そのため、加熱時にシリコーン樹脂２１同士が十分に融合せず、隙間が多い状態になる。このような状態でシリコーン樹脂２１が２次架橋を形成して硬化した場合、発光素子１３を封止した蛍光体含有樹脂１２０にクラック等が発生し易くなる。クラックの発生を抑制するためには、２次架橋後のシリコーン樹脂２１の弾性率を低下させることが好ましい。
【０１０７】
そこで、本実施形態では、シリコーン樹脂２１の粉末と蛍光体２２の粉末とをドライミ
キシングして得た粉末混合物２４に、２次架橋後のシリコーン樹脂２１の弾性率を低下させる液状の可塑剤２３を少量添加している。
【０１０８】
この可塑剤２３は、シリコーン樹脂２１の架橋密度を低下させるものであっても良い。これにより、２次架橋後のシリコーン樹脂２１の弾性率を好適に低下させて、発光素子１３を封止した蛍光体含有樹脂１２０にクラック等が発生することを抑制することが可能となる。
【０１０９】
また、可塑剤２３は、１次架橋を形成したシリコーン樹脂２１の粘度を低下させるものであっても良い。これにより、紐状の蛍光体含有樹脂１２０の加工等が容易となり、また、粉末混合物２４に相溶性をもたすことにより、シリコーン樹脂２１を隙間なく１つに纏まり易くすることができる。
【０１１０】
このような可塑剤２３として、たとえば、シリコーンを主成分とするもので、無官能基性シリコーンオイルまたは単官能基性シリコーンオイル等を好適に用いることができ、マトリクスシリコーンと反応するものであっても良く、反応しないものであっても良い。可塑剤２３は、発光デバイスの特性に合わせて適宜選択される。
【０１１１】
図１４は、図１３に示される可塑剤２３の添加の有無による、シリコーン樹脂２１の粘度および弾性率の変化を示す表である。図１４では、２次架橋前（１次架橋状態）のシリコーン樹脂２１の粘度、並びに、２次架橋後のシリコーン樹脂２１の弾性率を示している。
【０１１２】
図１４に示すように、シリコーン樹脂２１に対して可塑剤２３を添加（１１重量％）することにより、２次架橋前のシリコーン樹脂２１の２５℃における粘度を１／３程度にまで低下させることができる。また、２次架橋前のシリコーン樹脂２１の１２０℃における粘度を１／１００程度にまで低下させることができる。
【０１１３】
可塑剤２３の添加量によってシリコーン樹脂２１の粘性の値は変化するが、おおよそ、２５℃で、１×１０4Ｐａ・ｓ〜１×１０5Ｐａ・ｓであり、１２０℃で、１×１０2Ｐａ・ｓ〜１×１０4Ｐａ・ｓである。なお、可塑剤２３の添加量は、シリコーン樹脂２１に対する可塑剤２３の重量比で示すと５〜２０重量％が好ましく、より好ましくは８〜１５重量％であり、さらに好ましくは１１重量％程度である。
【０１１４】
さらに、シリコーン樹脂２１に対して可塑剤２３を添加することにより、２次架橋後のシリコーン樹脂２１の２５℃における弾性率を、〜５×１０７Ｐａから〜１×１０７Ｐａまで低下させることができる。また、２次架橋後のシリコーン樹脂２１の１２５℃における弾性率を、〜１×１０７Ｐａから〜２×１０６Ｐａまで低下させることができる。
【０１１５】
このように、可塑剤２３を添加することにより、２次架橋前のシリコーン樹脂２１の粘度を低下させることができるため、１次架橋が形成された紐状の蛍光体含有樹脂１２０の加工等が容易となる。
【０１１６】
また、可塑剤２３を添加することにより、シリコーン樹脂２１の架橋密度が低下するため、２５℃および１２５℃における２次架橋後のシリコーン樹脂２１の弾性率を低下させることができる。これにより、発光素子１３を封止した蛍光体含有樹脂１２０にクラック等が発生することを抑制することが可能となる。
【０１１７】
＜実施形態３の効果＞
以上のように、本実施形態に係るオープンリール１０１は、２次架橋後のシリコーン樹
脂２１の弾性率を低下させる可塑剤２３が形成工程において添加された紐状の蛍光体含有樹脂１２０を備えている。
【０１１８】
２次架橋後のシリコーン樹脂２１の弾性率を低下させる可塑剤２３を添加することにより、発光素子１３を封止した蛍光体含有樹脂１２０にクラック等が発生することを抑制することが可能となる。
【０１１９】
したがって、本実施形態によれば、発光デバイスの信頼性を向上させることができる紐状の蛍光体含有樹脂１２０を得ることができる。
【０１２０】
＜変形例＞
本実施形態では、２つのスクリュー３７ａを備えた二軸スクリュー押出装置３７を用いて、紐状の蛍光体含有樹脂１２０を形成したが、液状の可塑剤２３を粉末混合物２４に定量、且つ、均一に混練するためには、バッチ方式を採用しても良い。たとえば、バッチ方式のニーダーを用いることができるが、特に、内部帰還式の高速剪断攪拌装置を用いることが好ましい。
【０１２１】
具体的には、１つのスクリューを備えた内部帰還式の高速剪断攪拌装置を用いた場合、スクリューの後端側からシリンダー内に投入された粉末混合物２４および可塑剤２３は、スクリューの先端側にシリンダー内を移動する。そして、スクリューの先端とシリンダーの内壁との間で粉末混合物２４に剪断力が付加され、攪拌される。このとき、シリンダー内の粉末混合物２４は２次架橋温度Ｔ１未満で加熱されており、スクリューの回転数は２５００ｒｐｍ以上３０００ｒｐｍ以下に保たれる。攪拌された粉末混合物２４および可塑剤２３は、スクリュー内部に設けられた帰還部経路を通って、スクリューの後端側に移動する。
【０１２２】
この循環を一定期間繰り返すことにより、粉末混合物２４と可塑剤２３とは十分に攪拌され混練物１２５となる。その後、シリンダーの排出口から混練物１２５を紐状に押し出すことにより、蛍光体２２がシリコーン樹脂２１に均一に分散された紐状の蛍光体含有樹脂１２０を形成することができる。
【０１２３】
〔実施形態４〕
上述した実施形態１〜３の蛍光体含有樹脂２０・１２０に含まれる蛍光体として、本実施の形態ではＭｎ４＋で活性化された複合フッ化物蛍光体が選択される。この複合フッ化物蛍光体として、たとえば、以下の物質を用いることができる。
【０１２４】
＜複合フッ化物蛍光体の具体例＞
（１）Ａ２［ＭＦ５］：Ｍｎ４＋
（但し、ＡはＬｉ,Ｎａ,Ｋ,Ｒｂ,Ｃｓ,ＮＨ４およびその組み合せから選択され、ＭはＡｌ,Ｇａ,Ｉｎおよびその組み合せから選択される。）
（２）Ａ３［ＭＦ６］：Ｍｎ４＋
（但し、ＡはＬｉ,Ｎａ,Ｋ,Ｒｂ,Ｃｓ,ＮＨ４およびその組合せから選択され、ＭはＡｌ,Ｇａ,Ｉｎおよびその組合せから選択される。）
（３）Ｚｎ２［ＭＦ７］：Ｍｎ４＋
（但し、ＭはＡｌ,Ｇａ,Ｉｎおよびその組合せから選択される。）
（４）Ａ［Ｉｎ２Ｆ７］：Ｍｎ４＋
（但し、ＡはＬｉ,Ｎａ,Ｋ,Ｒｂ,Ｃｓ,ＮＨ４およびその組み合わせから選択される。）
（５）Ａ２［ＭＦ６］：Ｍｎ４＋
（但し、ＡはＬｉ,Ｎａ,Ｋ,Ｒｂ,Ｃｓ,ＮＨ４およびその組合せから選択され、ＭはＧｅ,Ｓｉ,Ｓｎ,Ｔｉ,Ｚｒおよびその組合せから選択される。）
（６）Ｅ［ＭＦ６］：Ｍｎ４＋
（但し、ＥはＭｇ,Ｃａ,Ｓｒ,Ｂａ,Ｚｎおよびその組合せから選択され、ＭはＧｅ,Ｓｉ,Ｓｎ,Ｔｉ,Ｚｒおよびその組合せから選択される。）
（７）Ｂａ０．６５Ｚｒ０．３５Ｆ２．７０：Ｍｎ４＋
（８）Ａ３［ＺｒＦ７］：Ｍｎ４＋
（但し、ＡはＬｉ,Ｎａ,Ｋ,Ｒｂ,Ｃｓ,ＮＨ４およびその組合せから選択される。）。
【０１２５】
＜実施形態４の効果＞
以上のように、本実施形態では、Ｍｎ４＋で活性化された複合フッ化物蛍光体をシリコーン樹脂２１に混練することにより、蛍光体２２を劣化させることなく長期間の保管が可能となる。
【０１２６】
特に、この複合フッ化物蛍光体はフッ素を含有しており、水に溶解（溶解度１％程度）してフッ酸（ＨＦ）を発生する。また、粉体を吸引すると人体に悪い影響が生じるため、粉体の取り扱いには十分な注意が必要である。
【０１２７】
そこで、このような複合フッ化物蛍光体を含む蛍光体含有樹脂２０・１２０を紐状に形成してリール３０に巻き付けることにより、持ち運びおよび取り扱いなどの安全性も確保することができる。
【０１２８】
したがって、本実施形態によれば、複合フッ化物蛍光体を含む蛍光体含有樹脂２０・１２０を、安全、且つ、長期に保管等することができるという効果を奏する。
【０１２９】
〔まとめ〕
本発明の態様１に係るオープンリールは、リールと、前記リールに巻かれた紐状の蛍光体含有樹脂とを備えることを特徴とする。
【０１３０】
上記の構成では、紐状の蛍光体含有樹脂がリールに巻かれていることにより、蛍光体含有樹脂を小さく纏めて保管することができる。そのため、蛍光体含有樹脂の携帯性を高めて容易に持ち運ぶことができる。
【０１３１】
また、上記の構成では、リールに巻かれた紐状の蛍光体含有樹脂を所望の長さに切断することにより、必要な分量の蛍光体含有樹脂を容易に得ることができる。
【０１３２】
したがって、上記の構成によれば、蛍光体含有樹脂の取り扱い性を向上させたオープンリールを実現することができる。
【０１３３】
また、本発明の態様２に係るオープンリールでは、上記態様１において、前記蛍光体含有樹脂は、少なくとも蛍光体を熱可塑性樹脂（シリコーン樹脂２１）に分散させたものであり、前記熱可塑性樹脂は、所定の架橋温度（２次架橋温度Ｔ１）未満の温度において熱可塑性を有し、前記架橋温度以上の温度で不可逆的に硬化することが好ましい。
【０１３４】
上記の構成では、蛍光体を分散させた熱可塑性樹脂は、所定の架橋温度未満の温度において熱可塑性を有し、当該架橋温度以上の温度で不可逆的に硬化する特性を有するものである。そのため、所定の架橋温度未満の温度領域において温度を変化させることにより、熱可塑性樹脂の粘度を繰り返し調整することができる。
【０１３５】
よって、この熱可塑性樹脂に蛍光体を混錬する際、混錬された蛍光体が沈降しない程度に熱可塑性樹脂の粘度を制御することで、熱可塑性樹脂に蛍光体を均一に分散させること
が可能となる。
【０１３６】
したがって、上記の構成によれば、蛍光体の分散性を向上させた紐状の蛍光体含有樹脂を得ることができる。
【０１３７】
また、本発明の態様３に係るオープンリールでは、上記態様２において、前記架橋温度は、１２０℃以上１７０℃以下であっても良い。
【０１３８】
また、本発明の態様４に係るオープンリールでは、上記態様２または３において、前記熱可塑性樹脂は、ベンゼン、トルエンおよびキシレンから成る溶剤を含有していても良い。
【０１３９】
また、本発明の態様５に係るオープンリールでは、上記態様１から４のいずれかにおいて、前記蛍光体含有樹脂は、当該蛍光体含有樹脂の軸線方向に沿って、蛍光体含有量が互いに異なる部分を有していることが好ましい。
【０１４０】
上記の構成では、紐状の蛍光体含有樹脂は、当該蛍光体含有樹脂の軸線方向に沿って、蛍光体含有量が互いに異なる部分を有しているため、たとえば、蛍光体含有樹脂のうち、蛍光体含有量が異なる部分を用いて各発光素子を封止することで、発光特性の異なる発光デバイスを製造することができる。
【０１４１】
したがって、上記の構成によれば、１つの紐状の蛍光体含有樹脂を用いて、多様な発光特性を有する発光デバイスを製造することができる。
【０１４２】
また、本発明の態様６に係るオープンリールでは、上記態様１から４のいずれかにおいて、蛍光体含有量が同一または異なる２つ以上の前記蛍光体含有樹脂が、１つの前記リールに巻かれていることが好ましい。
【０１４３】
上記の構成では、２つ以上の紐状の蛍光体含有樹脂がリールに巻かれているため、複数の蛍光体含有樹脂を１つのリールに纏めて保管することができる、
したがって、上記の構成によれば、複数の蛍光体含有樹脂の保管・運搬等を容易に行うことができる。
【０１４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４５】
また、上述した各実施形態では、紐状の蛍光体含有樹脂を発光素子の封止に用いたが、紐状の蛍光体含有樹脂の用途は発光素子の封止に限定されず、その他の用途に用いることも可能である。たとえば、ＬＥＤ電球において、当該ＬＥＤ電球のグローブに蛍光体含有樹脂を塗布する際に、紐状の蛍光体含有樹脂を用いても良い。ＬＥＤ電球のグローブに蛍光体含有樹脂を塗布することにより、蛍光体の熱をグローブに逃がすことができる。そのため、蛍光体が励起されると熱と光に変換されるが、この熱をグローブに伝え、グローブから全面（空気中）へ、或いは、グローブから筺体へ熱が伝えられるので放熱性に優れる。
【０１４６】
〔補足〕
なお、本発明に係るオープンリールは、以下のように表現するともできる。すなわち、本発明に係るリール巻き封止樹脂は、リールと、前記リールに巻かれた紐状の蛍光体含有封止樹脂とから成ることを特徴としている。
【０１４７】
また、本発明に係るリール巻き封止樹脂では、前記蛍光体含有封止樹脂は、少なくとも熱可塑性樹脂と蛍光体とを含み、前記熱可塑性樹脂は、所定の架橋温度未満の温度において熱可塑性を有し、前記架橋温度以上の温度で不可逆的に硬化することが好ましい。
【０１４８】
また、本発明に係るリール巻き封止樹脂では、前記架橋温度は、１２０℃以上１７０℃以下であることが好ましい。
【０１４９】
また、本発明に係るリール巻き封止樹脂では、前記熱可塑性樹脂は、ベンゼン、トルエンおよびキシレンから成る溶剤を含有していることが好ましい。
【０１５０】
また、本発明に係るリール巻き封止樹脂では、前記紐状の蛍光体含有封止樹脂は、部分的（領域ごと）に蛍光体の含有量を可変したことが好ましい。
【０１５１】
また、本発明に係るリール巻き封止樹脂では、蛍光体含有量の同じあるいは異なった紐状の樹脂を２本以上束ねてリールに巻くことが好ましい。
【産業上の利用可能性】
【０１５２】
本発明は、ＬＥＤ等を光源とする表示用装置や照明器具、ディスプレイ等のバックライト、信号機、屋外の大型ディスプレイや広告看板等に用いられる発光デバイスの製造等に広く利用することができる。
【符号の説明】
【０１５３】
１    オープンリール
１ａ  オープンリール
２０    蛍光体含有樹脂
２１    シリコーン樹脂（熱可塑性樹脂）
２２    蛍光体
２３    可塑剤
２４    粉末混合物
２５    混練物
３０    リール
３７    二軸スクリュー押出装置
３７ａ  スクリュー
３７ｂ  排出口
１０１    オープンリール
１２０    蛍光体含有樹脂
１２５    混練物
Ｔ１    ２次架橋温度（架橋温度）
【図１】
2014171268.tif 000003
【図２】
2014171268.tif 000004
【図３】
2014171268.tif 000005
【図４】
2014171268.tif 000006
【図５】
2014171268.tif 000007
【図６】
2014171268.tif 000008
【図７】
2014171268.tif 000009
【図８】
2014171268.tif 000010
【図９】
2014171268.tif 000011
【図１０】
2014171268.tif 000012
【図１１】
2014171268.tif 000013
【図１２】
2014171268.tif 000014
【図１３】
2014171268.tif 000015
【図１４】
2014171268.tif 000016
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
リールと、
前記リールに巻かれた紐状の蛍光体含有樹脂とを備え、
前記蛍光体含有樹脂は、少なくとも蛍光体を熱可塑性樹脂に分散させたものであり、
前記熱可塑性樹脂は、所定の架橋温度未満の温度において熱可塑性を有し、前記架橋温度以上の温度で不可逆的に硬化するシリコーン樹脂であることを特徴とするオープンリール。
【請求項２】
前記架橋温度は、１２０℃以上１７０℃以下であることを特徴とする請求項１に記載のオープンリール。
【請求項３】
前記熱可塑性樹脂は、ベンゼン、トルエンおよびキシレンから成る溶剤を含有していることを特徴とする請求項１または２に記載のオープンリール。
【請求項４】
リールと、
前記リールに巻かれた紐状の蛍光体含有樹脂とを備え、
前記蛍光体含有樹脂は、当該蛍光体含有樹脂の軸線方向に沿って、蛍光体含有量が互いに異なる部分を有していることを特徴とするオープンリール。
【請求項５】
蛍光体含有量が同一または異なる２つ以上の前記蛍光体含有樹脂が、１つの前記リールに巻かれていることを特徴とする請求項１から３のいずれか一項に記載のオープンリール。
【手続補正２】
【補正対象書類名】明細書
【補正対象項目名】０００８
【補正方法】変更
【補正の内容】
【０００８】
上記の課題を解決するために、本発明の一態様に係るオープンリールは、リールと前記リールに巻かれた紐状の蛍光体含有樹脂とを備え、前記蛍光体含有樹脂は、少なくとも蛍光体を熱可塑性樹脂に分散させたものであり、前記熱可塑性樹脂は、所定の架橋温度未満の温度において熱可塑性を有し、前記架橋温度以上の温度で不可逆的に硬化するシリコーン樹脂であることを特徴
とする。
【手続補正３】
【補正対象書類名】明細書
【補正対象項目名】００２６
【補正方法】削除
【補正の内容】
【手続補正４】
【補正対象書類名】明細書
【補正対象項目名】０１２９
【補正方法】変更
【補正の内容】
【０１２９】
〔まとめ〕
本発明の態様１に係るオープンリールは、リールと、前記リールに巻かれた紐状の蛍光体含有樹脂とを備え、前記蛍光体含有樹脂は、少なくとも蛍光体を熱可塑性樹脂に分散させたものであり、前記熱可塑性樹脂は、所定の架橋温度未満の温度において熱可塑性を有し、前記架橋温度以上の温度で不可逆的に硬化するシリコーン樹脂であることを特徴とする。
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
リールと、
前記リールに巻かれた紐状の蛍光体含有樹脂とを備え、
前記蛍光体含有樹脂は、少なくとも蛍光体を熱可塑性樹脂に分散させたものであり、
前記熱可塑性樹脂は、所定の架橋温度未満の温度において熱可塑性を有し、前記架橋温度以上の温度で不可逆的に硬化するシリコーン樹脂であり、
前記蛍光体含有樹脂は、当該蛍光体含有樹脂の軸線方向に沿って、蛍光体含有量が互いに異なる部分を有していることを特徴とするオープンリール。
【請求項２】
前記架橋温度は、１２０℃以上１７０℃以下であることを特徴とする請求項１に記載のオープンリール。
【請求項３】
前記熱可塑性樹脂は、ベンゼン、トルエンおよびキシレンから成る溶剤を含有していることを特徴とする請求項１または２に記載のオープンリール。
【請求項４】
リールと、
前記リールに巻かれた紐状の蛍光体含有樹脂とを備え、
前記蛍光体含有樹脂は、当該蛍光体含有樹脂の軸線方向に沿って、蛍光体含有量が互いに異なる部分を有していることを特徴とするオープンリール。
【請求項５】
蛍光体含有量が同一または異なる２つ以上の前記蛍光体含有樹脂が、１つの前記リールに巻かれていることを特徴とする請求項１から３のいずれか一項に記載のオープンリール。
【手続補正２】
【補正対象書類名】明細書
【補正対象項目名】０００８
【補正方法】変更
【補正の内容】
【０００８】
上記の課題を解決するために、本発明の一態様に係るオープンリールは、リールと前記リールに巻かれた紐状の蛍光体含有樹脂とを備え、前記蛍光体含有樹脂は、少なくとも蛍光体を熱可塑性樹脂に分散させたものであり、前記熱可塑性樹脂は、所定の架橋温度未満の温度において熱可塑性を有し、前記架橋温度以上の温度で不可逆的に硬化するシリコーン樹脂であり、前記蛍光体含有樹脂は、当該蛍光体含有樹脂の軸線方向に沿って、蛍光体含有量が互いに異なる部分を有していることを特徴とする。
【手続補正３】
【補正対象書類名】明細書
【補正対象項目名】００１０
【補正方法】変更
【補正の内容】
【００１０】
【図１】図１は、実施形態１に係るオープンリールの外観構成を示す斜視図である。
【図２】図２は、図１に示される紐状の蛍光体含有樹脂に含まれるシリコーン樹脂の粘度特性を概念的に示すグラフである。
【図３】図３の（ａ）〜図３の（ｄ）は、図１に示される紐状の蛍光体含有樹脂の形成方法の一例を示す概略図である。
【図４】図４は、紐状の蛍光体含有樹脂をリールに巻き付ける方法の一例を示す概略図である。
【図５】図５は、図１に示される紐状の蛍光体含有樹脂を用いて製造された発光デバイスの外観構成を示す斜視図である。
【図６】図６の（ａ）〜図６の（ｄ）は、図５に示される発光デバイスの製造工程のうち、キャビティ内に発光素子を実装する工程を示す概略図である。
【図７】図７の（ａ）〜図７の（ｃ）は、図５に示される発光デバイスの製造工程のうち、紐状の蛍光体含有樹脂で発光素子を封止する工程を示す概略図である。
【図８】図８は、図５に示される発光デバイスの製造工程のうち、多連キャビティ回路基板を分割する工程を示す概略図である。
【図９】図９の（ａ）は、図１に示されるオープンリールの変形例を示す斜視図であり、図９の（ｂ）は、その上面透視図である。
【図１０】図１０の（ａ）〜図１０の（ｄ）は、実施形態２に係る紐状の蛍光体含有樹脂をシート状に加工する成形方法を示す概略図である。
【図１１】図１１の（ａ）および図１１の（ｂ）は、図１０の（ｄ）に示されるシート状の蛍光体含有樹脂を用いた発光デバイスの製造方法を示す断面図である。
【図１２】図１２は、実施形態３に係るオープンリールの外観構成を示す斜視図である。
【図１３】図１３の（ａ）〜図１３の（ｄ）は、図１２に示される紐状の蛍光体含有樹脂の形成方法の一例を示す概略図である。
【図１４】図１４は、図１３に示される可塑剤の添加の有無による、シリコーン樹脂の粘度および弾性率の変化を示す表である。
【手続補正４】
【補正対象書類名】明細書
【補正対象項目名】００５６
【補正方法】変更
【補正の内容】
【００５６】
図７の（ａ）〜図７の（ｃ）は、図５に示される発光デバイス４０の製造工程のうち、紐状の蛍光体含有樹脂２０で発光素子１３を封止する工程を示す概略図である。
【手続補正５】
【補正対象書類名】明細書
【補正対象項目名】０１２９
【補正方法】変更
【補正の内容】
【０１２９】
〔まとめ〕
本発明の態様１に係るオープンリールは、リールと、前記リールに巻かれた紐状の蛍光体含有樹脂とを備え、前記蛍光体含有樹脂は、少なくとも蛍光体を熱可塑性樹脂に分散させたものであり、前記熱可塑性樹脂は、所定の架橋温度未満の温度において熱可塑性を有し、前記架橋温度以上の温度で不可逆的に硬化するシリコーン樹脂であり、前記蛍光体含有樹脂は、当該蛍光体含有樹脂の軸線方向に沿って、蛍光体含有量が互いに異なる部分を有していることを特徴とする。
【国際調査報告】
2014171268.tif 000017
2014171268.tif 000018
2014171268.tif 000019
2014171268.tif 000020